ПОСЛЕДУЮЩАЯ ОБРАБОТКА ЦЕОЛИТНОГО МАТЕРИАЛА

1. Способ последующей обработки цеолитного материала, который включает
2
2
3
(i) получение цеолитного материала, где каркасная структура цеолитного материала включает YO и XO, причем Y означает четырехвалентный элемент и X означает трехвалентный элемент и где Y выбран из группы, включающей Si, Sn, Ti, Zr, Ge и комбинации двух или большего количества из них, и где X выбран из группы, включающей Al, В, In, Ga, Fe и комбинации двух или большего количества из них;
(ii) обработку цеолитного материала, полученного на стадии (i), способом, включающим
(a) обработку цеолитного материала водным раствором, со значением рН, равным не более 5, причем водный раствор содержит органическую кислоту и/или неорганическую кислоту;
(b) обработку цеолитного материала, полученного на стадии (а), жидкой водной системой с значением рН от 5,5 до 8 и при температуре не ниже 75°С, причем жидкая водная система содержит не менее 90 мас.% воды;
причем значение рН водного раствора на стадии (а) и значение рН жидкой водной системы на стадии (b) определяют с помощью стеклянного электрода для измерения рН.
2. Способ по п. 1, где способ, соответствующий стадии (ii), включает
(a) обработку цеолитного материала водным раствором со значением рН не более 5;
(b) обработку цеолитного материала, полученного на стадии (а), жидкой водной системой со значением рН от 5,5 до 8 и при температуре не ниже 75°С;
(а) обработку цеолитного материала, полученного на стадии (b), водным раствором, со значением рН не более 5.
3. Способ по п. 2, отличающийся тем, что после стадии (а) цеолитный материал обрабатывают жидкой водной системой, обладающей значением рН от 5,5 до 8 и при температуре ниже 75°С.
4. Способ по п. 1 или 2, отличающийся тем, что на стадии (а) водный раствор содержит органическую кислоту, выбранную из группы, включающей щавелевую кислоту, уксусную кислоту, лимонную кислоту, метансульфоновую кислоту и смесь двух или большего количества из них, и/или содержит неорганическую кислоту, выбранную из группы, включающей фосфорную кислоту, серную кислоту, хлористоводородную кислоту, азотную кислоту и смесь двух или большего количества из них.
5. Способ по п. 1 или 2, отличающийся тем, что на стадии (а) водный раствор имеет рН от 0 до 5.
6. Способ по п. 1 или 2, отличающийся тем, что на стадии (а) цеолитный материал обрабатывают водным раствором при температуре от 20 до 100°С.
7. Способ по п. 1 или 2, отличающийся тем, что на стадии (а) цеолитный материал обрабатывают водным раствором в течение времени от 10 мин до 12 ч.
8. Способ по п. 1 или 2, отличающийся тем, что на стадии (b) цеолитный материал обрабатывают жидкой водной системой при температуре от 80 до 180°С.
9. Способ по п. 1 или 2, отличающийся тем, что на стадии (b) цеолитный материал обрабатывают жидкой водной системой в течение от 0,5  до 24 ч.
10. Способ по п. 1 или 2, отличающийся тем, что на стадии (b) соотношение массы жидкой водной системы и массы цеолитного материала находится от 20:1 до 2:1.11. Способ по п. 1 или 2, отличающийся тем, что на стадии (b) жидкая водная система содержит не менее 99 мас.% воды.
12. Способ по п. 1 или 2, отличающийся тем, что на стадии (ii) и после стадии (b) цеолитный материал сушат и/или прокаливают.
13. Способ по п. 1 или 2, отличающийся тем, что Y означает Si и X означает Al.
14. Способ по п. 1, отличающийся тем, что водный раствор, соответствующий стадии (а), и/или жидкая водная система, соответствующая стадии (b), содержит по меньшей мере одну соль по меньшей мере одной органической кислоты и/или по меньшей мере одну соль по меньшей мере одной неорганической кислоты.
15. Способ по п. 14, отличающийся тем, что эта по меньшей мере одна соль является аммониевой солью и цеолитный материал, полученный на стадии (i), получен в его натриевой форме.
16. Способ по п. 1 или 2, отличающийся тем, что получение цеолитного материала на стадии (i) включает способ синтеза без использования органического шаблона, включающий
2
2
3
(1) приготовление смеси, содержащей затравочные кристаллы, по меньшей мере один источник YO и по меньшей мере один источник ХО, и
(2) кристаллизацию цеолитного материала из смеси, приготовленной на стадии (1),
причем затравочные кристаллы, использующиеся на стадии (1), включают цеолитный материал, обладающий каркасной структурой цеолитного материала, получаемого на стадии (i).
17. Способ по п. 1 или 2, отличающийся тем, что цеолитный материал, полученный на стадии (i), обладает каркасной структурой LEV, СНА, MFI, MWW, ВЕА.
18. Способ по п. 1 или 2, отличающийся тем, что ни на стадии (i), ни на стадии (ii), ни после стадии (ii) цеолитный материал не обрабатывают водяным паром, предпочтительно не обрабатывают паром.
2
2
3
-1
-1
19. Цеолитный материал, обладающий каркасной структурой, которая включает YO и ХО, где Y означает четырехвалентный элемент и X означает трехвалентный элемент, причем Y выбран из группы, включающей Si, Sn, Ti, Zr, Ge и комбинации двух или большего количества из них, и причем X выбран из группы, включающей Al, В, In, Ga, Fe и комбинации двух или большего количества из них, где цеолитный материал характеризуется ИК-спектром, содержащим первую полосу поглощения с максимумом от 3730 до 3750 см и вторую полосу поглощения с максимумом от 3600 до 3700 см, причем отношение высоты пика второй полосы поглощения к высоте пика первой полосы поглощения находится в диапазоне от 0,1 до 0,9.
2
2
3
20. Цеолитный материал по п. 19, отличающийся тем, что молярное соотношение YO:XO составляет от 20:1 до 60:1.
21. Цеолитный материал по п. 19 или 20, отличающийся тем, что поглощение воды цеолитным материалом составляет не более 20 мас.%.
-1
-1
22. Цеолитный материал по п. 19 или 20, отличающийся тем, что ИК-спектр цеолитного материала содержит первую полосу поглощения с максимумом от 3730 до 3750 см и вторую полосу поглощения с максимумом от 3600 до 3700 см, причем отношение высоты пика второй полосы поглощения к высоте пика первой полосы поглощения от 0,2 до 0,8.
23. Цеолитный материал по п. 19 или 20, отличающийся тем, что Y означает Si и X означает Al.
24. Цеолитный материал по п. 19 или 20, обладающий каркасной структурой LEV, СНА, MFI, MWW, ВЕА.
25. Цеолитный материал по п. 19 или 20, отличающийся тем, что Y означает Si и X означает Al, а цеолитный материал представляет собой деалюминированный цеолит бета.
26. Цеолитный материал по п. 19 или 20, полученный способом по п. 1 или 2, или цеолитный материал, полученный способом по п. 1 или 2.
27. Применение цеолитного материала по любому из п. п. 19-26 в качестве катализатора в каталитическом процессе.